ЭЛАСТОМЕРНЫЕ НАНОКОМПОЗИТЫ, В КОТОРЫЕ ВВЕДЕНЫ ТЕХНОЛОГИЧЕСКИЕ МАСЛА

1. Способ получения внутренней облицовки шины, включающий:
контактирование функционализированного поли(изобутилен-пара-метилстирольного) эластомера и одного или более слоистых наполнителей и в диапазоне от 1 до 8 част./100 част. каучука одной или более технологических добавок, а также одного или более растворителей с целью получения состава нанокомпозита;
осаждение состава нанокомпозита; и
изготовление внутренней облицовки, подходящей для применения в шинах.
2. Способ по п.1, в котором функционализированный поли(изобутилен-пара-метилстирольный) эластомер диспергируют в первом растворителе с получением первой смеси в растворителе, и, отдельно, один или более слоистых наполнителей диспергируют во втором растворителе с получением второй смеси в растворителе, после чего две указанные смеси в растворителях соединяют с получением смеси нанокомпозита в растворителе; затем со смесью нанокомпозита соединяют одну или более технологических добавок с получением состава нанокомпозита.
3. Способ по п.2, в котором массовое отношение (первый растворитель):(эластомер) находится в диапазоне от 1 до 50, а массовое отношение (второй растворитель):(наполнитель) находится в диапазоне от 5 до 200.
4. Способ по п.1 или 2, в котором состав нанокомпозита дополнительно сушат при температуре, составляющей, по меньшей мере, 65°С, перед получением внутренней облицовки.
5. Способ по п.1 или 2, в котором вязкость по Муни (ML1+4) функционализированного поли(изобутилен-пара-метилстирольного) эластомера составляет менее чем 50.
6. Способ по п.1 или 2, в котором содержание производных пара-метилстирола в функционализированном поли(изобутилен-пара-метилстирольном) эластомере составляет в диапазоне от 4 до 17 мас.% в расчете на массу эластомера.
7. Способ по п.1 или 2, в котором содержание одного или более слоистых наполнителей составляет в диапазоне от 5 до 25 част./100 част. каучука.
8. Способ по п.1 или 2, в котором состав нанокомпозита также включает расшелушивающий агент.
9. Способ по п.8, в котором средневзвешенная молекулярная масса расшелушивающего агента составляет менее 5000 а.е.м.
10. Способ по п.8, в котором содержание расшелушивающего агента составляет в диапазоне от 5 до 60 мас.% в расчете на массу расшелушивающего агента и эластомера.
11. Способ по п.8, в котором характеристическое отношение слоистого наполнителя составляет более 30.
3
2
12. Способ по п.1, в котором коэффициент проницаемости внутренней облицовки составляет менее 200 см·мм/(м·сутки).
13. Способ по п.1, дополнительно включающий от 1 до 12 част./100 част. каучука одной или более фенольных смол.
14. Способ по п.1, дополнительно включающий от 2 до 15 част./100 част. каучука углеводородного усилителя клейкости.
15. Способ по п.1, дополнительно включающий в диапазоне от 20 до 90 част./100 част. каучука технического углерода.